Patent ES-2559057-T3 (ES)
Title: Composiciones de recubrimiento que presentan propiedades de resistencia a la corrosión, sustratos recubiertos relacionados y métodos
Inventor: MILLERO EDWARD R
IPC: C09D7/48
Filed: 2006-08-25
Granted: 2016-02-10
Abstract: Una composición de recubrimiento que comprende: (1) una resina formadora de película para su uso en composiciones de recubrimiento OEM de automoción, composiciones de recubrimiento de acabado de automoción, composiciones de recubrimiento industrial, composiciones de recubrimiento arquitectónicas, composiciones de recubrimiento de bobinas y composiciones de recubrimiento aeroespacial; (2) un componente promotor de la adhesión, en donde el componente promotor de la adhesión comprende: (a) resina epoxi fosfatizada o (b) fosfatos metálicos seleccionados de fosfato de cinc, fosfato de hierro, fosfato de manganeso, fosfato de calcio, fosfato de magnesio, fosfato de cobalto, fosfato de cinc-hierro, fosfato de cinc-manganeso y fosfato de cinc-calcio o (c) organofosfatos o (d) organofosfonatos o (e) un ácido libre seleccionado de ácido tánico, ácido gálico, ácido fosfórico, ácido fosforoso, ácido malónico, ácido cítrico, un derivado de éster o de amida de los mismos, un complejo metálico de los mismos o una mezcla de los mismos; o mezclas de (b), (c) o (d) con (e); y (3) partículas resistentes a la corrosión en una cantidad del 3 al 50 % en volumen basado en el volumen total de la composición de recubrimiento que comprenden una pluralidad de óxidos inorgánicos y que tienen un diámetro esférico equivalente calculado de no más de 200 nanómetros determinado a partir del área superficial específica B.E.T. medida por adsorción de nitrógeno de acuerdo con la norma ASTMD 3663-78 de acuerdo con la siguiente ecuación: diámetro (nanómetros) >= 6000 / [BET (m2/g)* r (gramos/cm3)] en donde las partículas resistentes a la corrosión se seleccionan de partículas que comprenden: (i) del 10 al 25 por ciento en peso de óxido de cinc, del 0,5 al 25 por ciento en peso de óxido de cerio y del 50 al 89,5 por ciento en peso de sílice; (ii) del 10 al 25 por ciento en peso de óxido de cinc, del 0,5 al 25 por ciento en peso de óxido de calcio y del 50 al 89,5 por ciento en peso de sílice; (iii) del 10 al 25 por ciento en peso de óxido de cinc, del 0,5 al 25 por ciento peso de óxido de itrio y del 50 al 89,5 por ciento en peso de sílice; (iv) del 10 al 25 por ciento en peso de óxido de cinc, del 0,5 al 50 por ciento en peso de óxido de fósforo y del 25 al 89,5 por ciento en peso de sílice; (v) del 10 al 25 por ciento en peso de óxido de cinc, del 0,5 al 50 por ciento en peso de óxido de boro y del 25 al 89,5 por ciento en peso de sílice; (vi) del 10 al 25 por ciento en peso de óxido de cinc, del 0,5 al 50 por ciento en peso de óxido de molibdeno y del 25 al 89,5 por ciento en peso de sílice; (vii) del 0,5 al 25 por ciento en peso de óxido de cerio, del 0,5 al 50 por ciento en peso de óxido de boro y del 25 al 99 por ciento en peso de sílice; (viii) del 0,5 al 25 por ciento en peso de óxido de cerio, del 0,5 al 50 por ciento en peso de óxido de aluminio y del 25 al 99 por ciento en peso de sílice; (ix) del 0,5 al 25 por ciento en peso de óxido de cerio, del 0,5 al 25 por ciento en peso de óxido de cinc, del 0,5 al 25 por ciento en peso de óxido de boro y del 25 al 98,5 por ciento en peso de sílice; (x) del 0,5 al 25 por ciento en peso de óxido de itrio, del 0,5 al 25 por ciento en peso de óxido de fósforo, del 0,5 al 25 por ciento en peso de óxido de cinc y del 25 al 98,5 por ciento en peso de sílice; (xi) del 0,5 al 5 por ciento en peso de óxido de itrio, del 0,5 al 5 por ciento en peso de óxido de molibdeno, del 0,5 al 25 por ciento en peso de óxido de cinc, del 0,5 al 5 por ciento en peso de óxido de cerio y del 60 al 98 por ciento en peso de sílice; y mezclas de los mismos, en donde los porcentajes en peso están basados en el peso total de las partículas.